(57)【要約】物質の組成物は、炭素含有マトリックスを含む。炭素含有マトリックスは、鉛結晶性炭素材、炭素粉末、人造黒鉛粉末、炭素繊維、及びその組み合わせを備えるグループから選択される１つ又は複数の炭素材を含んでよい。さらに、炭素含有マトリックスは、複数の細孔を含む。物質の組成物は、前記複数の細孔の内の少なくとも一部の内部に加圧配置される、金属ではない反応性添加剤も含む。
2012528787.tif 000002
【特許請求の範囲】
【請求項１】
複数の細孔を備える炭素含有マトリックスと、
前記複数の細孔の内の少なくとも一部の内部に加圧配置される、金属ではない添加性添加剤であって、
前記複数の細孔の内の前記少なくとも前記一部を部分的に充填する前記反応性添加剤と、
を含むことを特徴とする物質の組成物。
【請求項２】
前記炭素含有マトリックスが、黒鉛結晶性炭素材、炭素粉末、人造黒鉛粉末、炭素繊維、及びその組み合わせからなるグループから選択される少なくとも一種類の炭素材から形成される、請求項１に記載の物質の組成物。
【請求項３】
Ｈ2ガスが、前記複数の細孔の内の前記少なくとも一部の内部に配置される、請求項１に記載の物質の組成物。
【請求項４】
前記反応性添加剤が導電体を含む、請求項１に記載の物質の組成物。
【請求項５】
前記反応性添加剤が、前記複数の細孔の内の前記少なくとも一部の内部でコーティングとして配置される、請求項１に記載の物質の組成物。
【請求項６】
前記炭素含有マトリックスが、活性炭を含む、請求項１に記載の物質の組成物。
【請求項７】
前記反応性添加剤が、高圧含浸反応から形成される、請求項１に記載の物質の組成物。
【請求項８】
前記反応性添加剤が、高圧含浸によって前記複数の細孔の内の前記少なくとも一部の内部に配置される、請求項１に記載の物質の組成物。
【請求項９】
請求項１に記載の物質の前記組成物を薄板の中に機械加工することによって形成されることを特徴とする製造品。
【請求項１０】
請求項１に記載の前記物質の組成物を作る方法であって、
前記炭素含有マトリックス及び反応性添加先駆物質を提供するステップと、
前記炭素含有マトリックスの前記複数の細孔の内の前記少なくとも一部分の内部に前記反応添加剤を形成するための反応を開始するステップと、
を含むことを特徴とする方法。
【請求項１１】
前記炭素含有マトリックス及び反応性添加先駆物質が、約５００ｐｓｉを上回る圧力に加圧される、請求項１０に記載の方法。
【請求項１２】
前記反応が、前記炭素含有マトリックス、及び前記反応性添加先駆物質の温度を、２００℃から１０００℃の範囲に上昇することによって開始される、請求項１０に記載の方法。
【請求項１３】
前記炭素含有マトリックスが複数のプレートを含む、請求項１０に記載の方法。
【請求項１４】
前記複数のプレートが約１ｍｍ未満の厚さを有する、請求項１３に記載の方法。
【請求項１５】
請求項１に記載の物質の前記組成物を硬化することをさらに含む、請求項１０に記載の方法。
【請求項１６】
請求項１に記載の物質の前記組成物からフィルタを形成することをさらに含む、請求項１０に記載の方法。
【請求項１７】
請求項１に記載の物質の前記組成物を作る方法であって、
前記炭素含有マトリックス、及び金属ではない反応性添加剤を提供するステップと、
前記炭素含有マトリックス及び前記反応性添加剤を、２００℃から１０００℃の範囲の温度で約５００ｐｓｉを上回る圧力に加圧するステップと、
を含むことを特徴とする方法。
【請求項１８】
複数の細孔、及び複数の反応性添加先駆物質を含む炭素含有マトリクスを提供するステップであって、
前記炭素含有マトリックスが、黒鉛結晶性炭素材、炭素粉末、人造黒鉛粉末、炭素繊維、及びその組み合わせからなるグループから選択される１つ又は複数の物質を含む、炭素含有マトリックスを提供するステップと、
金属ではない複数の反応性添加剤を、前記炭素含有マトリックスの前記複数の細孔の内の少なくとも一部の内部に配置するために、前記複数の反応性添加先駆物質、前記炭素含有マトリックスの炭素、及びその組み合わせの間で複数の反応を開始するステップであって、
前記複数の反応のそれぞれが、各反応を開始するために必要とされる対応する圧力及び温度を適用することによって開始される、複数の反応を開始するステップと、
を含む方法によって作られることを特徴とする物質の組成物。
【請求項１９】
液体用のフィルタとして形成される炭素含有マトリックスであって、
前記炭素含有マトリックスが複数の細孔を含み、黒鉛結晶性炭素材、炭素粉末、人造黒鉛粉末、炭素繊維、及びその組み合わせからなるグループから選択される１つ又は複数の物質から構築される前記炭素含有マトリックスと、
を含むことを特徴とする製造品。
【請求項２０】
金属ではない反応性添加剤が、前記炭素含有マトリックスの前記複数の細孔の内の少なくとも一部の内部に配置される、請求項１９に記載の製造品。
【請求項２１】
前記反応性添加剤が、前記複数の細孔の内の前記少なくとも一部の内部にコーティングとして配置される、請求項２０に記載の製造品。
【請求項２２】
前記反応性添加剤が高圧含浸反応から形成される、請求項２０に記載の製造品。
【請求項２３】
前記反応性添加剤が高圧含浸によって前記複数の細孔の内の前記少なくとも一部の内部に配置される、請求項２０に記載の製造品。
【発明の詳細な説明】
【技術分野】
【０００１】
（優先権主張および関連出願に対する相互参照）
本願は、参照により本書に組み込まれる、２０１０年６月３日に出願された米国非仮出願第１２／７９３，６５９号に対する優先権を主張し、それに関する。
【０００２】
２０１０年６月３日に出願された米国非仮出願第１２／７９３，６５９号は、参照により本書に組み込まれる、２００９年６月５日に出願された米国仮出願第６１／１８４，５４９号に対する優先権を主張し、それに関する。
【０００３】
本発明は、炭素含有マトリックスの細孔に官能性を持たせることすることを対象とする。物質の本組成物は、炭素含有マトリックスから構築される。炭素含有マトリックスは、黒鉛結晶性炭素材、炭素粉末、及び人造黒鉛粉末、炭素繊維、又はその組み合わせ等の、少なくとも１種類の炭素材を含んでよい。炭素含有マトリックスは、ブロック、布、シート、又は薄板として形成され得る。また、炭素含有マトリックスは、無定形であってもよい。さらに、炭素含有マトリックスは複数の細孔を含む。金属ではない反応性の添加剤は、炭素含有マトリックスの複数の細孔の内の少なくとも一部を部分的に充填し、それが炭素含有マトリックスの細孔に官能性を持たせる。官能性細孔のある炭素含有マトリックスは、フィルタとして、又は特定の物質のための貯槽としての機能を果たしてよい。
【背景技術】
【０００４】
反応性添加剤は、高圧含浸反応を介して等、化学反応を介して炭素含有マトリックスの細孔の少なくとも一部内に配置され得る。例えば、１つ又は複数の先駆物質が、炭素含有マトリックスの細孔内部に配置され、炭素含有マトリックスの炭素と反応し、炭素含有マトリックスの細孔内部で反応性添加剤を形成してよい。圧力及び／又は熱が適用され、1つ又は複数の先駆物質に基づいて炭素含有マトリックスの細部内部で反応性添加剤を形成する１つ又は複数の反応を開始する。また、反応添加剤は、参考によって本明細書に組み込まれる米国特許第６，６４９，２６５号に説明される高圧含浸プロセス等の、高圧含浸プロセスを介して炭素含有マトリックスの細孔内部に配置され得る。
【０００５】
発明を実施するための形態は、添付の図を参照して説明される。図中、参照番号の最も左側の数字（複数の場合がある）は、その参照番号が最初に表示される図を識別する。類似した特長及び要素を参照するために、図を通して同じ番号が使用される。
【図面の簡単な説明】
【０００６】
【図１Ａ】より高品質の針状コークス及びより低品質のコークスの走査型電子顕微鏡（ＳＥＭ）画像を示す図である。
【図１Ｂ】より高品質の針状コークス及びより低品質のコークスの走査型電子顕微鏡（ＳＥＭ）画像を示す図である。
【図２】粗い黒鉛粒子構造及び細かい黒鉛粒子構造のＳＥＭ画像を示す図である。
【図３】例示的な炭素含有マトリックスを作る方法を示すフロー図である。
【図４】炭素含有マトリックスの透過型電子顕微鏡（ＴＥＭ）画像を示す図である。
【図５Ａ】炭素含有マトリックスのナノ黒鉛プレートの追加のＴＥＭ画像を示す図である。
【図５Ｂ】炭素含有マトリックスのナノ黒鉛プレートの追加のＴＥＭ画像を示す図である。
【図６Ａ】炭素含有マトリックスのＴＥＭ回析パターン及び画像を示す図である。
【図６Ｂ】炭素含有マトリックスのＴＥＭ回析パターン及び画像を示す図である。
【図７】化学反応を介して炭素含有マトリックスの細部内部に反応性添加剤を配置する方法のフロー図である。
【図８】高圧含浸プロセスを介して炭素含有マトリックスの細孔の内部に反応性添加剤を配置する方法のフロー図である。
【図９】官能性細孔のある炭素含有マトリックスの応用を示す図である。
【発明を実施するための形態】
【０００７】
多孔質炭素は、多くの用途で活用できる。いくつかの場合、多孔質炭素はフィルタとして使用できる。例えば、木炭は、１グラムの多孔性炭素が約５００ｍ2の表面積を有するように、高度の微細孔性を達成するために処理できる。多くの用途にとって、多孔性炭素の大きな表面積は、流体及び／又は気体をろ過するために信頼される。
【０００８】
さらに、多孔質炭素は、多孔質炭素の表面を正の電荷で帯電させ、ろ過されている流体及び／又は気体からの不純物を吸着することによって活性化され得る。いくつかの場合、多孔性炭素を形成するために使用される木炭は、多孔性炭素を介して達成される吸着を強化するために化学的に処理されてよい。活性化された多孔性炭素は、天然ガス及びＨ2ガスを保管するための燃料貯槽としても使用できる。
【０００９】
物質の本組成物は、細孔の内の少なくとも一部内に反応性添加剤が配置される多孔性炭素含有マトリックスを含む。物質の本組成物は、種々の目的のために炭素含有マトリックスの細孔に官能性を持たせる際に柔軟性を与えるプロセスから形成されてよい。例えば、高圧含浸反応は、ろ過又は貯蔵等の、炭素含有マトリックスのための所望される機能に基づいた特定の反応性添加剤で、炭素含有マトリックスの細孔を被覆するために多くの反応性添加先駆物質と活用されてよい。別の例では、高圧含浸プロセスは、炭素含有マトリックスの所望される機能に従って、炭素含有マトリックスの細孔内部に特定の反応性添加剤を配置するために活用されてもよい。
【００１０】
炭素含有マトリックスの細孔内部に配置される反応性添加剤の量は、高圧含浸プロセス又は高圧含浸反応プロセスの間に実施される、温度、圧力及び時間等のプロセス条件に依存する。このようにして、細孔のコーティングの厚さ等、細孔の内部に配置される反応性添加剤の量は、適用されるプロセス条件によって操作できる。さらに、複数の反応性添加剤が、炭素含有マトリックスの細孔の内部に配置されてよく、反応性添加剤のそれぞれが、保管及びろ過等の異なる機能を実行してよい。例えば、ある反応性添加剤が、ある物質をろ過するために炭素含有マトリックスの細孔の内部に配置されてよく、別の反応性添加剤が、別の物質をろ過するための炭素含有マトリックスの細孔の内部に配置されてよい。
【００１１】
炭素含有マトリックスの黒鉛炭素は、産業用コークス生成物に基づいてよい。残留炭素は、天然源から、又は石炭業界及び石油業界においてのような精製プロセスから引き出すことができる。いくつかの例示的な実施形態では、石油生成物から派生するより高品質の針状コークスが、炭素含有マトリックスを形成するために活用されてよい。
【００１２】
図１Ａは、図１Ｂに示されるより低品質のコークスと比較される、より高品質の針状コークスの走査型電子顕微鏡（ＳＥＭ）画像を示す。また、ピッチ／タールが、おもに結合剤として機能するために針状コークスに添加されてもよく、２６００℃以上の温度、通常は、３２００℃から３６００℃の範囲内での加熱中に黒鉛炭素に変わる。未処理の黒鉛材料は、０．２ｍｍから２ｍｍの範囲の平均的なサイズの粗い黒鉛粒子及び細かい黒鉛粒子を含み得る。いくつかのケースでは、粒子の約１０％が、楕円状の形状を示す。図２は、「ａ」と表示される写真で粗い粒子構造の、楕円状の粒子が矢印で示される、「ｂ」と表示される写真で細かい粒子構造のＳＥＭ画像を示す。
【００１３】
図３は、炭素含有マトリックスを作る方法３００を示すフロー図である。３１０で、原材料がともに混合される。混合プロセス中、３つの原材料―石油コルク、ニードルコルク、タール（液体）又はその組み合わせ―が使用され得る。ニードルコルクは、炭素含有マトリックスの形状を制御し、最終的な炭素含有マトリックスの抵抗力を引き下げるために使用され得る。また、液体タールはカーボンブロックの形状を制御し、炭素含有マトリックスの細孔を充填するために使用されてもよい。異なる比率が使用されてよいが、石油コルクおよびニードルコルクは砕かれ、約１０：１の割合で混合される。
【００１４】
次に、混合物は約５００℃以上での焼成プロセスにさらされ、硫黄等の不純物を蒸発させる。次に、液体タールが混合物の中に添加される。また、ニードルコルクはよい高い炭素含有量、より低い硫黄含有量、より低い熱膨張係数、より高い熱伝導性を有し、石油コルクよりも容易に形成されるため、ニードルコルク及びタールは、石油コルクなしでも炭素含有マトリックスを作るために使用されてよい。
【００１５】
３２０で、方法３００は、炭素含有マトリックス内での熱消散の方向を決定することを含む。例えば、炭素含有マトリックスが押出プロセスを活用して製造されるときに、炭素含有マトリックスはＺ方向でより速く熱を消散し得る。別の例では、炭素含有マトリックスが高圧成形プレスを活用して製造されるときに、炭素含有マトリックスはＸＹ方向でより速く熱を消散し得る。ＸＹ方向に沿った熱消散が指定されると、方法３００は、５０ＭＰａよりも高い圧力で高圧整形プレス内に原材料を設置することによって、炭素含有マトリックスが形成される３３０に移動する。それ以外の場合、Ｚ方向に沿った熱消散が指定されると、次に方法３００は３４０に移動する。
【００１６】
３４０で、石油コルク、ニードルコルク、及び／又はタールの原材料の混合物が、押出プロセスの中に送り込まれ、炭素含有マトリックスを作るために活用される型の形状及びサイズに基づいてカーボンブロックを形成する。例示的な実施形態では、炭素型は、直径が約７００ｍｍで、長さが約２７００ｍｍ、少なくとも約１トンの重量を有する円筒形であってよい。ただし、型の寸法は、処理施設の能力に基づいて変更できる。
【００１７】
押出プロセスは、５００℃から８００℃の温度範囲で実行され得る。混合物を１つのカラム形状に押し込むために活用される力は、約３０分間適用される約３５００トンである。いくつかの例では、押し出された炭素ブロックは、高圧成形プレスを使用して処理されてよい。次に、炭素ブロックは、ひび割れを防ぐために、冷却水槽に移され、冷却される。
【００１８】
３５０で、ブロックは焼成される。焼成プロセスは、高温でタールを炭化処理し、揮発成分を排除できる。いくつかの状況では、炭素ブロックは、冷却槽から炉に移送され、約１６００℃の温度で加熱される。炭素ブロックは、２日から３日の範囲の持続期間、焼成されてよい。焼成プロセスの後、炭素ブロックの表面は、より粗く、より多孔性となることがある。さらに、炭素ブロックの直径は、約１０ｍｍ減少することがある。
【００１９】
３６０で、３２００℃から３６００℃の範囲の温度で炭素ブロックを加熱することによって、黒鉛化が起こる。いくつかの実施形態では、黒鉛化は、約２６００℃で開始し、より高品質の黒鉛は約３２００℃で形成される。特に約３０００℃で、炭素ブロックの黒鉛プレートの積み重ねは平行になり、乱層構造の無秩序は減少する、又は排除される。
【００２０】
いくつかの場合、加熱がより高圧で発生する場合、炭素ブロックはより低温に加熱され、結晶化した黒鉛を生成してよい。炭素ブロックは、約２-３日加熱されてよい。加熱プロセス中、硫黄及び炭素ブロックの揮発成分は、削減され得る、又は完全に排除され得る。
【００２１】
３７０で、炭素ブロックは検査され、所望される形状に機械加工される。例えば、生産の次の段階の前に、炭素ブロックの電気的特性が試験され、機械的な亀裂又は目視で識別可能な欠陥がチェックされる。試験後、炭素含有マトリックスは、次に炭素ブロックの用途に従って特定の形状に機械加工されてよい。
【００２２】
炭素含有マトリックスは、多様な形の炭素及び微量の他の物質を含んでよい。例えば、他素含有マトリックスは、黒鉛結晶性炭素材、炭素粉末、人造黒鉛粉末、炭素繊維、又はその組み合わせを含んでよい。炭素含有マトリックスブロックは、１．６ｇ／ｃｍ3から１．９ｇ／ｃｍ3の範囲の密度を有してよい。さらに、炭素ブロックの抵抗率は、４μΩｍから１０μΩｍの間の範囲であってよい。いくつかの例では、炭素含有マトリックスの抵抗率は約５μΩｍである。炭素ブロックのより低い抵抗率は、より高い熱伝導性を提供することもある、炭素含有マトリックスの黒鉛シートのより優れた整列を示すことがある。
【００２３】
図４は、炭素含有マトリックスの透過型電子顕微鏡（ＴＥＭ）画像を示す。図４のＴＥＭ画像は、サイズが約１００ｎｍ未満の黒鉛プレートの積み重ねの形成を示す。図４は、約５０ｎｍの厚さを有する黒鉛プレートの具体的な例を示す。高熱伝導性の方向は、図４の矢印によって示される長い軸に沿っている。
【００２４】
図５Ａ及び図５Ｂは、炭素含有マトリックスの（「ＮＧＰ」と表示される）ナノ黒鉛プレートの追加のＴＥＭ画像を示す。プレートは、一般に押出の方向（図５Ａ）及びプレスプロセスの方向（図５Ｂ）に向けられている。ナノ黒鉛プレートの正しく並べられた積み重ねは、プレートの長い軸の方向で効率的な伝熱を促進し得る。図５Ａ及び図５Ｂは、炭素系粒子を使用する製造プロセスのアーチファクトである、（「ＮＶ」と表示される）ナノボイド及び（「ＮＳ」と表示される）ナノスリットも示す。図５Ａ及び図５Ｂは、約７０ｎｍの厚さを有するナノボイド及び約３０ｎｍの厚さを有するナノスリットを示す。
【００２５】
図６Ａ及び図６Ｂは、炭素含有マトリックスのＴＥＭ回折パターン及び画像を示す。図６ＡのＴＥＭ回折パターン及び図６ＢのＴＥＭ画像は、押出プロセスの間に形成される炭素含有マトリックスの結晶性及び黒鉛性質を示す。特に図６Ａは、電子が黒鉛材料の結晶格子と相互作用するときに生成される回折パターンを示す。図６Ｂは、黒鉛プレートの格子構造を示す。
【００２６】
図７は、化学反応を介して、多くの細孔７０４を有する炭素含有マトリックス７０２の内部に反応性添加剤を配置する方法７００のフロー図を示す。炭素含有マトリックス７０２の細孔７０４は、反応性添加剤で部分的に充填されてよい。例えば、反応性添加剤は、炭素含有マトリックス７０２の細孔７０４の上にコーティングを形成してよい。
【００２７】
炭素含有マトリックス７０２は、ブロック、布、プレート、又はシートとして形成され得る。炭素含有マトリックス７０２は、無定形であってもよい。特定の例では、炭素含有マトリックスは、炭素ブロックを切断することによって形成される１つ又は複数のプレートを含んでよい。プレートの厚さは、約１ｍｍ未満であってよい。
【００２８】
いくつかの場合、炭素含有マトリックス７０２は、図３の方法３００を介して生成される炭素含有マトリックスであってよい。さらに、炭素含有マトリックス７０２は、炭素含有マトリックス７０２の表面の分子上に正の電荷を置くことによる等、炭素含有マトリックス７０２の表面を帯電させることによって活性化されてよい。
【００２９】
７０６では、炭素含有マトリックス７０２は清掃され、炭素含有マトリックス７０２の物理的特性及び熱的特性が測定される。例えば、炭素含有マトリックス７０２は、Ｎ2吹付器で清掃されてよい。７０８で、炭素含有マトリックス７０２は、反応器プレスの型等の容器７１０に入れられ、７１２で、反応性添加先駆物質７１４が容器７１０に入れられる。反応性添加先駆物質７１４は、固体、液体、又は気体であってよい。さらに、反応性添加先駆物質７１４は、金属、合金、有機重合体、及びその組み合わせを含んでよい。
【００３０】
容器に入れられる反応性添加先駆物質７１４は、炭素含有マトリックス７０２の細孔７０４の所望される機能に依存する。例えば、細孔７０４が水素用の貯槽として使用されるとき、反応性添加先駆物質７１４は、１つ又は複数の金属水素化物先駆物質であってよい。さらに、細孔７０４がウォータフィルタとして使用されるとき、反応性添加先駆物質７１４は、水の中から細菌をろ過して取り除くための反応性添加剤を形成するために使用される生物反応性先駆物質であってよい。
【００３１】
７１６で、圧力及び／又は熱の形をしたエネルギーが、反応性添加先駆物質７１４及び炭素含有マトリックス７０２に適用される。例えば、金型７１８が、反応性添加先駆物質７１４及び炭素含有マトリックス７０２に適用され得る。いくつかの場合、反応性添加先駆物質７１４が固体又は液体であるとき、反応性添加先駆物質７１４及び炭素含有マトリックス７０２に適用される圧力は少なくとも５００ｐｓｉを超えている。反応性添加先駆物質７１４が気体であるとき、部分的な真空等、約５００ｐｓｉを下回る圧力が、反応性添加先駆物質７１４及び炭素含有マトリックス７０２に適用されてよい。さらに、特定の状況では、反応性添加先駆物質７１４及び炭素含有マトリックス７０２に適用される圧力は、１０ＭＰａから５０ＭＰａに及んでよい。反応性添加先駆物質７１４及び炭素含有マトリックス７０２に適用される温度は２００℃から１０００℃に及んでよい。
【００３２】
いくつかの場合、反応性添加先駆物質７１４の反応性が、容器７１０内の反応性添加先駆物質７１４及び炭素含有マトリックス７０２に適用される圧力及び／又は温度に影響を及ぼすことがある。さらに、細孔７０４内部に配置される反応性添加剤の量は、容器７１０内の反応性添加先駆物質７１４及び炭素含有マトリックス７０２に適用される圧力及び／又は温度に影響を及ぼすことがある。圧力及び／又は温度が反応性添加先駆物質７１４及び炭素含有マトリックス７０２に適用される時間量も、反応性添加剤で充填される細孔７０４の容積に影響を及ぼすことがある。
【００３３】
圧力及び／又は温度が炭素含有マトリックス７０２及び反応性添加先駆物質７１４に適応される一方、化学反応が発生し、１つ又は複数の反応性添加剤を含む最終生成物が、炭素含有マトリックス７０２の細孔内部で形成され、官能性細孔７２０のある炭素含有マトリックスを生成する。炭素含有マトリックス７０２の細孔７０４の内の少なくとも一部が、反応性添加剤７２２で部分的に充填される。いくつかの場合、反応性添加剤７２２は非金属である。７２４で、官能性細孔７２０のある炭素含有マトリックスが清掃され、硬化される。
【００３４】
いくつかの場合、複数の反応性添加剤７２２が、炭素含有マトリックス７０２の細孔７０４内に配置されてよい。複数の反応性添加剤７２２は、単一の反応性添加先駆物質７１４と炭素含有マトリックス７０２の炭素の間の単一の化学反応を介して、炭素含有マトリックス７０２の細孔７０４内部に配置されてよい。また、複数の反応性添加剤７２２は、複数の反応性添加先駆物質７１４、炭素含有マトリックス７０２の炭素、及びその組み合わせを含む、複数の化学反応を介して炭素含有マトリックス７０２の細孔７０４内部に配置されてもよい。化学反応のそれぞれは、炭素含有マトリックス７０２及び反応性添加先駆物質７１４に、さまざまな温度及び圧力を適用することによって開始されてよい。いくつかの例では、反応性添加剤７２２のそれぞれは単一の機能を実行してよい。一方、他の例では、反応性添加剤７２２は複数の機能を実行してよい。
【００３５】
図８は、高圧含浸プロセスを介して、多くの細孔８０４を有する炭素含有マトリックス８０２の内部に反応性添加剤を配置する方法８００のフロー図を示す。炭素含有マトリックス８０２の細孔８０４は、反応性添加剤で部分的に充填されてよい。例えば、反応性添加剤は、炭素含有マトリックス８０２の細孔８０４上にコーティングを形成してよい。
【００３６】
炭素含有マトリックス８０２は、ブロック、プレート、シート又は布として形成され得る。さらに、炭素含有マトリックス８０２は、無定形であってもよい。特定の例では、炭素含有マトリックス８０２は、炭素ブロックを切断することによって形成される１つ又は複数のプレートを含んでよい。プレートの厚さは、約１ｍｍ未満であってよい。いくつかの場合、炭素含有マトリックス８０２は、図３の方法３００を介して生成される炭素含有マトリックスであってよい。さらに、炭素含有マトリックス８０２は、炭素含有マトリックス８０２の表面の分子に正の電荷を置く等、炭素含有マトリックス８０２の表面を帯電させることによって活性化されてよい。
【００３７】
８０６で、炭素含有マトリックス８０２は清掃され、炭素含有マトリックスの物理的特性及び熱的特性が測定される。例えば、炭素含有マトリックス８０２は、Ｎ2吹付器で清掃されてよい。８０８で、炭素含有マトリックス８０２は、反応器プレスの型等の容器８１０に入れられ、８１２で、反応性添加剤８１４は、容器８１０に入れられる。反応性添加剤８１４は、固体、液体、又は気体であってよい。反応性添加剤８１４は、有機重合体等の非金属であってよい。さらに、反応性添加剤８１４は、金属、合金、及びその組み合わせを含んでよい。容器内に入れられる反応性添加剤８１４は、炭素含有マトリックス８０２の細孔８０４の所望される機能に依存する。
【００３８】
８１６で、容器８１０は加圧され、加熱される。例えば、金型８１８が、反応性添加剤８１４及び炭素含有マトリクス８０２に適用されてよい。反応性添加剤８１４及び炭素含有マトリックス８０２に適用される圧力は、１０ＭＰａから５０ＭＰａに及ぶことがある。反応性添加剤８１４が固体又は液体であるとき、反応性添加剤８１４及び炭素含有マトリックス８０２に適用される圧力は、少なくとも５００ｐｓｉを超えている。反応性添加剤８１４が気体であるとき、部分的な真空等の約５００ｐｓｉを下回る圧力が、反応性添加剤８１４及び炭素含有マトリックス８０２に適用されてよい。さらに、特定の状況では、反応性添加剤先駆物質８１４及び炭素含有マトリックス８０２に適用される圧力は、１０ＭＰａから５０ＭＰａに及んでよい。反応性添加剤８１４及び炭素含有マトリックス８０２に適用される温度は、２００℃から１０００℃に及んでよい。
【００３９】
圧力及び／又は温度が炭素含有マトリックス８０２及び反応性添加剤８１４に適用される一方、炭素含有マトリックスの細孔８０４の少なくとも一部が反応性添加剤８１４で部分的に充填される。いくつかの場合、細孔８０４内部に配置される反応性添加剤８１４の量が、容器８１０内の反応性添加剤８１４及び炭素含有マトリクス８０２に適用される圧力及び／又は温度に影響を及ぼすことがある。８２４で、官能性細孔８０２のある炭素含油マトリックスが清掃され、硬化される。
【００４０】
さらに、複数の反応性添加剤８１４が、炭素含有マトリックス８０２の細孔８０２の内部に配置されてよい。反応性添加剤８１４のそれぞれは、保管又はろ過等の異なる機能を実行してよい。さらに、反応性添加剤８１４は、それぞれ複数の機能を実行してよい。反応性添加剤８１４は、異なる物質に関してではあるが、同じ機能を実行してよい。例えば、反応性添加剤８１４は、アミン及びカルボン酸等の、異なる物質をろ過するフィルタ材であってよい。細孔８０４内部にそれぞれの反応性添加剤８１４を配置するために、異なる温度及び圧力が、炭素含有マトリックス８０２及び反応添加剤８１４に適用されてよい。
【００４１】
図９は、官能性細孔のある炭素含有マトリックスの応用を示す。特に、９０２で、炭素含有マトリックス９０６の細孔９０４は、フィルタ材で被覆されてよい。フィルタ材は、図７及び図８の反応性添加剤７２２及び８１４を含んでよい。さらに、フィルタ材は、炭素含有マトリックス９０６の表面に反応性化学官能基を付着できる。図９に示される特定の例では、炭素含有マトリックス９０６は、多くのプレート９０８として形成される。液体９１０が、プレート９０８を通して排出され、特定の物質が、細孔９０４の内部に配置されるフィルタ材に応じて、液体９１０の中からろ過して取り除かれる。例えば、液体９１０が水であるとき、塩素及び細菌等の物質が、プレート９１０によってろ過して取り除かれてよい。
【００４２】
いくつかの代替実装形態では、炭素含有マトリックス９０６は、プレート９０８の中に形成され、フィルタ材が炭素含有マトリックス９０６の細孔９０４上に被覆されずに、液体９１０等の液体用のフィルタとして機能してよい。したがって、図３の方法３００を介して形成された炭素含有マトリックス等のむき出しの炭素含有マトリックスが、液体用のフィルタとして活用されてよい。さらに、いくつかの状況では、むき出しの炭素含有マトリックスは、活性炭を含むことがある。
【００４３】
９１２で、炭素含有マトリックス９０６の細孔９０４は、細孔９０４内にＨ2ガスを蓄えるために、金属窒化物で被覆される。炭素含有マトリックス９０６の試料断面９１４は、金属水素化物９１８で被覆された３つの細孔９１６を示す。さらに、試料断面９１４は、細孔９１６内のＨ2ガスの貯蔵を示す。金属水素化物９１８は、Ｍｇ、ＬｉＨ、ＮａＢＨ4、ＬｉＡＩＨ4、ＬａＮｉ5Ｈ6、ＴｉＦｅＨ2、ＬｉＮＨ2、ＮａＢＨ4、ＬｉＢＨ4、又はその組み合わせを含んでよい。いくつかの場合、細孔９０４は、Ｈ3ＮＢＨ3で被覆されてよい。
【００４４】
９２０で、炭素含有マトリックス９０６の細孔９０４は、キャパシタ電極又は電池電極として機能するために導電体で被覆される。炭素含有マトリックス９０６の試料断面９２２は、導電体９２６で被覆された２つの細孔９２４を示す。図９に示されるように、導電体９２６の部分は、正の電荷又は負の電荷を帯びてよい。
【図３】
2012528787.tif 000003
【図７】
2012528787.tif 000004
【図８】
2012528787.tif 000005
【図９】
2012528787.tif 000006
【図１Ａ】
2012528787.tif 000007
【図１Ｂ】
2012528787.tif 000008
【図２】
2012528787.tif 000009
【図４】
2012528787.tif 000010
【図５Ａ】
2012528787.tif 000011
【図５Ｂ】
2012528787.tif 000012
【図６Ａ】
2012528787.tif 000013
【図６Ｂ】
2012528787.tif 000014
【国際調査報告】
2012528787.tif 000015
2012528787.tif 000016